МЯГКИЕ И РАСТЯЖИМЫЕ НЕТКАНЫЕ МАТЕРИАЛЫ ТИПА СПАНБОНД НА ПОЛИПРОПИЛЕНОВОЙ ОСНОВЕ

1. Нетканый волокнистый материал типа спанбонд изготовленный с использованинем волокон, имеющих диаметр в диапазоне от 0,1 до 50 денье, и при этом волокна содержат:
а. от 50 до 90% (по весу волокна) первого полимера, который представляет собой изотактический полипропиленовый гомополимер или статистический сополимер, и
b. от 10 до 50% (по весу волокна) второго полимера, который представляет собой эластомер или пластомер на пропиленовой основе реакторного качества, имеющий теплоту плавления, меньшую, чем приблизительно 70 Дж/г, при этом упомянутые эластомер или пластомер на пропиленовой основе, и
с. от 100 до 2500 ч./млн (по весу волокна) добавки, понижающей трение.
2. Нетканый волокнистый материал типа спанбонд по п.1, в котором волокна содержат от 150 ч./млн до менее, чем 2000 ч./млн добавки, понижающей трение.
3. Нетканый волокнистый материал типа спанбонд по п.1, в котором волокна содержат от 200 до 1500 ч./млн добавки, понижающей трение.
4. Нетканый волокнистый материал типа спанбонд по п.1, в котором волокна содержат от 250 ч./млн до менее, чем 1000 ч./млн добавки, понижающей трение.
5. Нетканый волокнистый материал типа спанбонд по п.1, где добавкой, понижающей трение, является амид жирной кислоты.
6. Нетканый волокнистый материал типа спанбонд по п.5, где амидом жирной кислоты является эрукамид.
7. Нетканый волокнистый материал типа спанбонд по п.1, в котором первый полимер выбирают из группы, состоящей из гомополимерного полипропилена и статистических сополимеров пропилена и одного или более альфа-олефинов.
8. Нетканый волокнистый материал типа спанбонд по п.7, в котором первым полимером является статистический сополимер пропилена и этилена, а звенья, полученные из этилена, составляют не более, чем приблизительно 3% по весу первого полимера.
9. Нетканый волокнистый материал типа спанбонд по п.1, в котором второй полимер получают из сомономера этилена, и он содержит от 3 до 15 вес.% сомономера этилена.
10. Нетканый волокнистый материал типа спанбонд по п.9, в котором второй полимер получают из сомономера этилена, и он содержит от 5 до 13 вес.% сомономера этилена.
11. Нетканый волокнистый материал типа спанбонд по п.10, в котором второй полимер содержит от 9 до 12% звеньев, полученных из этилена, по весу второго полимера.
12. Нетканый волокнистый материал типа спанбонд по п.1, в котором второй полимер характеризуется скоростью течения расплава от 2 до 1000 г/10 мин.
13. Нетканый волокнистый материал типа спанбонд по п.12, в котором второй полимер характеризуется скоростью течения расплава от 10 до 70 г/10 мин.
14. Нетканый волокнистый материал типа спанбонд по п.13, в котором второй полимер характеризуется скоростью течения расплава от 20 до 40 г/10 мин.
15. Нетканый волокнистый материал типа спанбонд по п.1, в котором второй полимер характеризуется теплотой плавления, меньшей, чем приблизительно 70 Дж/г, но большей, чем приблизительно 10 Дж/г.
16. Нетканый волокнистый материал типа спанбонд по п.1, в котором второй полимер составляет от 10 до 25% от полимерной смеси.
17. Нетканый волокнистый материал типа спанбонд по п.1, в котором первый полимер характеризуется скоростью течения расплава от 10 до 70 г/10 мин.
18. Нетканый волокнистый материал типа спанбонд по п.1, в котором волокна дополнительно содержат третий полимер в количестве, меньшем, чем 10 вес.% от волокна, причем данный третий полимер выбирают из группы, состоящей из полиэтилена высокой плотности, линейного полиэтилена низкой плотности или гомогенно разветвленного линейного или по существу линейного полиэтилена.
19. Нетканый волокнистый материал типа спанбонд по п.18, в котором третий полимер составляет от 0,01 до 5% по весу полимерной смеси.
2
2
20. Нетканый волокнистый материал типа спанбонд по п.1, в котором волокнистый материал характеризуется массой основы в диапазоне от 10 г/м до 30 г/м.
21. Способ улучшения мягкости нетканых волокнистых материалов типа спанбонд, изготовленных в результате экструдирования полимерных материалов для получения волокон по методу спанбонд, причем полимерные материалы содержат смолы на пропиленовой основе, при этом способ включает добавление к полимерным материалам от 100 до 2500 ч./млн, по весу полимерных материалов, добавки, понижающей трение, перед экструдированием полимерных материалов.
22. Способ по п.21, при котором добавкой, понижающей трение, является амид жирной кислоты.
23. Способ по п.21, при в котором добавку, улучшающую скольжение, добавляют в количестве в диапазоне от 250 до менее чем 1000 ч./млн.
24. Способ по п.21, где полимерный материал содержит:
а. от 50 до 90% (по весу волокна) первого полимера, который представляет собой изотактический полипропиленовый гомополимер или статистический сополимер, характеризующиеся скоростью течения расплава от 10 до 70 г/10 мин, и
b. от 10 до 50% (по весу волокна) второго полимера, который представляет собой эластомер или пластомер на пропиленовой основе реакторного качества, характеризующиеся теплотой плавления, меньшей, чем приблизительно 70 Дж/г, при этом упомянутые эластомер или пластомер на пропиленовой основе характеризуются скоростью течения расплава от 2 до 1000 г/10 мин.